(57)【要約】【課題】本発明は、火花点火式または圧縮点火式内燃機関のクランクケースを潤滑するための、ポリマー添加剤、より詳しくは特定のポリ(2-オキサゾリン)を含む潤滑油組成物(潤滑油)を提供する。【解決手段】潤滑組成物は、大量の潤滑粘度を持つオイルおよび該組成物の質量を基準として、0.01〜25質量％のポリ(2-オキサゾリン)ポリマーを含む。該ポリマーは、以下の繰返し単位を持つ：      -N(COR1)CH2CH2-  ここで、該ポリマーにおける繰返し単位数(n)は、4と1,000との間、例えば4と500との間の整数である。該ポリマーは無機または有機求核性重合終端基(t)、および一繰返し単位のN原子に連結された開始剤基(i)を担持しており、該開始剤基(i)は線状、分岐または環状ヒドロカルビル部分の重合を開始するのに有効である。該ポリマー中の該基R1の全個数の内の少なくとも5％が、15個と20個との間の炭素原子を持つアルケニル基を含む。【選択図】なし【特許請求の範囲】
【請求項１】
潤滑組成物であって、大量の潤滑粘度を持つオイルおよび該組成物の質量を基準として0.01〜25質量％の、以下の繰返し単位を持つポリ(2-オキサゾリン)ポリマーを含み：
-N(COR1)CH2CH2-
ここで、該ポリマーにおける繰返し単位数(n)は4と1,000との間、例えば4と500との間の整数であり、
そこにおいて、該ポリマーは無機または有機求核性重合終端基(t)、および一繰返し単位のN原子に連結された開始剤基(i)を担持しており、該開始剤基(i)は線状、分岐または環状ヒドロカルビル部分の重合を開始するのに有効であり、および
該ポリマー中の該基R1の全個数の内の少なくとも5％が、15個と20個との間の炭素原子を持つアルケニル基を含む、前記潤滑組成物。
【請求項２】
前記ポリマー中の前記基R1の全個数の内の少なくとも20％または30％または40％または50％が、15個と20個との間の炭素原子を持つアルケニル基を含む、請求項1記載の潤滑組成物。
【請求項３】
前記ポリマー中の前記基R1の全個数の内の少なくとも5％が、17個の炭素原子を持つアルケニル基を含む、請求項1または請求項2記載の潤滑組成物。
【請求項４】
基R1が、一不飽和、二不飽和および三不飽和C17アルケニル基の混合物を含み、その混合物が、専ら一不飽和および二不飽和C17アルケニル基で占められている、請求項1〜3の何れか1項に記載の潤滑組成物。
【請求項５】
基R1が、トール油脂肪酸および菜種油脂肪酸等の天然脂肪酸から得られる、請求項1〜4の何れか1項に記載の潤滑組成物。
【請求項６】
nが4と400との間にある、請求項1〜5の何れか1項に記載の潤滑組成物。
【請求項７】
nが、10と300との間、例えば25〜300である、請求項1〜6の何れか1項に記載の潤滑組成物。
【請求項８】
前記ポリマーがコポリマーである、請求項1〜7の何れか1項に記載の潤滑組成物。
【請求項９】
前記ポリマーが、3本以上のアームを持つスター構造、および550〜600,000g/Mの範囲の線状で狭いポリ(メチルメタクリレート)標準物質に関する、ゲル浸透クロマトグラフィーにより測定されたものとして、5,000〜500,000g/Mという分子量を持つ、請求項1〜8の何れか1項に記載の潤滑組成物。
【請求項１０】
1種以上のリン-含有化合物；酸化阻害剤または酸化防止剤；分散剤；金属-含有洗浄剤；摩耗防止剤；摩擦調整剤および粘度調整剤から選択される、前記油溶性ポリ(2-オキサゾリン)ポリマーとは異なる、1種以上の補助添加剤を含む、請求項1〜9の何れか1項に記載の潤滑組成物。
【請求項１１】
少なくとも60質量％、例えば70質量％以上の潤滑粘度を持つオイルを含む、請求項1〜10の何れか1項に記載の潤滑組成物。
【請求項１２】
内燃機関のクランクケースを潤滑する方法であって、該機関を作動させる工程、および該クランクケースを、請求項1〜10の何れか1項に記載の潤滑油組成物で潤滑する工程を含む、前記方法。
【請求項１３】
内燃機関の作動中に、摩擦低減特性を持つ該機関用の潤滑油を与えるために、該機関用の潤滑油におけるポリマー添加剤の使用であって、該ポリマー添加剤が、以下の繰返し単位を持つポリ(2-オキサゾリン)ポリマーを含み：
-N(COR1)CH2CH2-
そこで、該ポリマー中の繰返し単位数(n)は、4と1,000との間、例えば4と500との間の整数であり；
そこで、該ポリマーは、無機または有機求核性重合終端基(t)、および線状、分岐または環状ヒドロカルビルの重合開始剤基(i)を担持しており；および
そこで、該ポリマー内の該基R1の全個数の内の少なくとも5％が、15個と20個との間の炭素原子を持つアルケニル基を含む、前記使用。
【発明の詳細な説明】
【技術分野】
【０００１】
本発明は、火花点火式または圧縮点火式内燃機関のクランクケースを潤滑するための、ポリマー添加剤を含む潤滑油組成物(潤滑油)に関するものである。より特別には、該添加剤は、特定のポリ(2-オキサゾリン)であり、これらは潤滑油に摩擦調整剤の特性を与え、一方で同様に驚く程に低い影響を潤滑油の粘度に及ぼす。
【背景技術】
【０００２】
ガソリンおよびディーゼルエンジンに係る燃費改善に大きな関心が寄せられている。これは、潤滑用のエンジンオイルを通して、上記バルク流体の摩擦による寄与の低減(該オイル粘度を減じることにより)、あるいは摩擦調整剤添加物を含めることによる、該エンジンの接触部品に係る摩擦の改善の何れかにより行うことができる。
従って、低粘性オイルにおいて低い摩擦特性を持つ添加物に関心が寄せられている。
分散剤粘度調整剤(DVM)添加物は、摩擦の改良をもたらすことが知られている。ポリマー技術に基く、当技術において公知の例は、オレフィンコポリマー(OCP)およびメタクリレートコポリマーである。とりわけ超低粘性の潤滑流体、例えば0W-8、0W-16、0W-20等を必要とする用途における、このような添加物に関連する一つの問題は、その高い増粘効率である。
ポリ(2-オキサゾリン)は、当技術において公知である。例えば、当技術は、2-オキサゾリンのリビングカチオン開環重合を記載しており、これについてはHoogenboom等, Angew. Chem. Int. Ed., 2009, 48, 7978-7994を参照されたい。US-A-4,120,804は、潤滑油内での、スラッジの形成を防止または低減し、あるいは酸性成分を中和する等のための分散剤としての、ポリ(2-オキサゾリン)の短いオリゴマー(繰返し単位数(n) = 2-15)の使用を記載している。その重合開始剤は、250以上の分子量を持つポリマー物質であり、また該オキサゾリンは、1〜18個の炭素原子を持つヒドロカルビル基により2位で置換されている。摩擦調整性または潤滑油粘度の影響については全く述べられていない。
【発明の概要】
【０００３】
第一の局面において、本発明は、潤滑組成物を提供するものであり、該組成物は、大量の潤滑粘度を持つオイルおよび該組成物の質量を基準として0.01〜25質量％の、以下の繰返し単位を持つポリ(2-オキサゾリン)ポリマーを含む：
-N(COR1)CH2CH2-
ここで、該ポリマー内の繰返し単位数(n)は、4と1,000との間の、例えば4と500との間の整数であり；
ここで、該ポリマーは無機または有機求核性重合終端基(t)、および一繰返し単位のN原子に連結された開始剤基(i)を担持しており、該開始剤基(i)は線状、分岐または環状ヒドロカルビル部分の重合を開始するのに有効であり、および
ここで、該ポリマー中の該基R1の全個数の内の少なくとも5％が、15個と20個との間の炭素原子を持つアルケニル基を含む。
第二の局面において、本発明は、内燃機関のクランクケースを潤滑する方法を提供するものであり、該方法は、該機関を作動させる工程、および該クランクケースを、クランクケース用潤滑油の形状にある上記本発明の第一の局面に係る潤滑組成物で潤滑する工程を含む。
第三の局面において、本発明は、内燃機関の作動中に、摩擦低減特性を持つ内燃機関用の潤滑油を与える目的で、該機関用潤滑油における、ポリマー添加剤の使用を提供するものであり、該ポリマー添加剤は、以下の繰返し単位を持つポリ(2-オキサゾリン)ポリマーを含む：
-N(COR1)CH2CH2-
そこで、該ポリマー中の繰返し単位数(n)は、4と1,000との間、例えば4と500との間の整数であり；
そこで、該ポリマーは、無機または有機求核性重合終端基(t)、および線状、分岐または環状ヒドロカルビル部分の重合を開始するのに効果的な開始剤基(i)を担持しており；および
そこで、該ポリマー内の該基R1の全個数の内の少なくとも5％が、15個と20個との間の炭素原子を持つアルケニル基を含む。
【０００４】
本発明に係る上記ポリ(2-オキサゾリン)は、2-オキサゾリンのリビングカチオン開環重合によって製造することができ、またホモポリマー、スターポリマーまたはコポリマーの形状で製造することができる。
上記ホモポリマーおよびスターポリマーを製造するための一般的な方法は、一つのポリマーリムを与えるための(ホモポリマーにおけるように)、または中央の源(central source)から複数(例えば、4つ)のポリマーリムを与えるための(スターポリマーにおけるように)開始剤を用いて、2-置換オキサゾリンを重合する工程を含む。
上記ブロックコポリマーを製造するための一般的な方法は、第一のポリマーブロックを製造するための開始剤を用いた、第一の2-置換-2-オキサゾリンモノマーを重合する工程およびその後の第二のポリマーブロックを製造するための、第二の2-置換-2-オキサゾリンモノマーと重合する工程を含む。必要ならば、更なるブロックを与えることも可能である。
これら方法の例は、本明細書において与えられるであろう。
【発明を実施するための形態】
【０００５】
定義
本明細書において、以下の用語および表現は、もしも使用される場合には、以下において与えられる意味を持つ：
「有効成分(active ingredients)」または「(a.i.)」は、希釈剤または溶媒ではない添加剤物質を意味する；
「含む(comprising)」またはあらゆる同語源の用語は、述べられた特徴、段階、または整数または成分の存在を特定するが、1種以上のその他の特徴、段階、整数、成分またはこれらの集団の存在または付加を妨げるものではない。「からなる(consists of)」または「から本質的になる(consists essentially of)」という表現または同語源の表現は、「含む(comprises)」またはあらゆる同語源の用語の範囲内に含めることができる。該表現「から本質的になる」とは、物質が適用される上記組成物の特徴に実質的に影響を及ぼすことのない、該物質を含めることを可能とする。該表現「からなる」または同語源の表現は、単に、該表現が関連している、上記述べられた特徴、段階、整数、成分またはその集団が存在することのみを意味している；
本明細書において使用される「油溶性(oil-soluble)」または「オイル-分散性(oil-dispersible)」または同語源の用語は、上記化合物または添加物が、あらゆる割合で、上記オイルに対して可溶性、溶解性、混和性であり、または懸濁され得ることを、必ずしも表すものではない。しかし、これらのことは、該化合物または添加物が、例えば、オイルが使用されている環境内で、これらの意図された効果を発揮するのに十分な程度まで、該オイルに対して可溶性または安定に分散し得ることを、確かに意味している。その上、その他の添加物の追加の組入れは、必要ならば、特別な添加物のより高レベルでの組入れをも可能とするかもしれない；
【０００６】
ある添加物に関連する「無灰(ashless)」とは、該添加物が金属を含まないことを意味する；
ある添加物に関連する「灰分-含有(ash-containing)」とは、該添加物が金属を含むことを意味する；
「大量(major amount)」とは、ある組成物または混合物の内の50質量％を超えることを意味する；
「少量(minor amount)」とは、ある組成物または混合物の内の50質量％またはそれ未満を意味する；
ある添加物に関連する「有効量(effective amount)」とは、上記組成物(例えば、添加剤濃縮物)中のこのような添加物の、所望の技術的な効果を与える、および該効果を与えるのに効果的な量を意味する；
「ppm」とは、上記組成物の全質量を基準とする、質量百万分率を意味する；
ある組成物または添加剤成分の「金属含有率」、例えば上記添加剤濃縮物のモリブデン含有率または全金属含有率(即ち、全ての個々の金属含有率の総和)は、ASTM D5185により測定される；
ある添加剤成分または組成物に関連する「TBN」は、ASTM D2896により測定されるような、全塩基価(mg KOH/g)を意味する；
「KV100」は、ASTM D445により測定されるような、100℃における動粘度を意味する；
HTHSは、CEC-L-36-A-90により測定されるような、150℃における高温高剪断(High Temperature High Shear)を意味する；
「リン含有率」は、ASTM D5185により測定される；
「硫黄含有率」は、ASTM D2622により測定される；
「硫酸灰分含有率」は、ASTM D874により測定される；
【０００７】
Mnは、550〜600,000g/Mという範囲の、線状の狭いポリ(メチルメタクリレート)標準物質との関連で、ゲル浸透クロマトグラフィー(Gel Permeation Chromatography)によって測定されるような数平均分子量を意味する；
Mwは、550〜600,000g/Mという範囲の、線状の狭いポリ(メチルメタクリレート)標準物質との関連で、ゲル浸透クロマトグラフィーによって測定されるような重量平均分子量を意味する；
「分散度(dispersity)」とは、Mw/Mn(Dによって示される)を意味する。
同様に、使用される必須の、並びに最適なおよび慣習的な様々な成分は、配合、保存および使用の条件下で反応する可能性があること、また本発明が、同様にあらゆるこのような反応により得ることのできるまたは得られる生成物(1または複数)をも提供するものであることも理解されるであろう。
更に、ここにおいて記載された量、範囲または比の任意の上限および下限は、独立に組合せることができるものと理解される。
【０００８】
ポリ(2-オキサゾリン)
本発明に係る上記ポリ(2-オキサゾリン)はホモポリマー、即ち一つの型の繰返し単位のみを含むポリマーであっても良く、あるいはこれらはコポリマー、即ち2種以上のモノマー種から誘導されるポリマーであってもよい。
コポリマーの例として、例えばベルヌーイ統計(Bernouillian statistics)またはマルコフ統計(Markovian statistics)等の公知の統計的規則に従う重合によって形成される統計ポリマーを挙げることができる。統計ポリマーであって、そのポリマー鎖における任意の特定の位置において特定の型のモノマー残基を見出す確率が、周囲のモノマーの型とは独立である統計ポリマーは、ランダムコポリマーと呼ぶことができる。統計およびランダムコポリマーは、例えば交互コポリマー、周期コポリマーおよびブロックコポリマー等のより規則性の高いポリマー型とは区別することができる。
ブロックコポリマー、即ち2種以上のポリマー(例えば、ホモポリマー)のサブユニットが、共有結合によって結合されている(例えば、ジ-またはトリ-ブロックの如き)コポリマーは、本発明の観点から注目に値する。
同様に注目に値するものは、分岐したおよび多分岐したポリマー、特にスターポリマーであり、そこにおいては数個(3個以上)の線状ポリマー鎖(または「アーム」)が、中央部のコアに対して共有結合により結合している。
【０００９】
ポリ(2-オキサゾリン)およびその製造は、上述の[発明の背景]の欄において論じられている。その製造において、任意のカチオン性の種は、2-オキサゾリンの重合を開始することができる。その例は、H+(HClまたはその他の酸由来の)；R+(例えば、RIまたはRBr等のハロゲン化アルキル由来の)；および金属カチオンおよび塩(例えば、Zr4+)を含む。任意の求核性の種が、該重合の終端を可能とする(例えば、大気の水を由来とするOH-、OTs-(トシレート)、H2NR、HSR)。その他の適切な開始剤基(i)および終端基(t)は、当業者には公知であろう。
好ましい開始剤基(i)はH+；カチオン性アルキルラジカル、例えばMe+、プロピル+およびより高級の類似体；カチオン性アルケニルラジカル、例えばプロペニル+およびより高級の類似体；カチオン性アルキレニルラジカル、例えばプロパルギル+およびより高級な類似体；金属カチオンおよび他の無機カチオンを含む。開始剤基(i)として特に好ましいものは、カチオン性アルキル、アルケニルまたはアルキレニルラジカル、特にMe+である。
好ましい終端基(t)は、OTs-(トシレート)およびOH-を含む。
特に好ましい一態様において、上記ポリ(2-オキサゾリン)は、上記開始剤基(i)および上記終端基(t)が、同一の分子からもたらされるように、メチルトシレートまたはプロパルギルトシレートの存在下で製造される。
好ましくは、nは4と400との間、好ましくは10と400との間、より好ましくは10と300との間、例えば25〜300である。
一般的に、より高い重合度が好ましいが、nに関する好ましい上限は500であり得る。同様に、R1におけるヘテロ原子(例えば、N、O、S、P、B、Si、F、Cl、Br、I)の存在も好ましいことであり得る。上で論じたように、R1に適用された場合の「ヒドロカルビル」という用語は、限られた数のヘテロ原子の存在を可能とし、またそれ故に炭素および水素原子のみを含む基に限定されるものではない。
【００１０】
スター構造が必要とされる場合、上記ポリマー物質は、a) 多官能性開始剤の使用；b) 架橋；またはc) 多官能性ターミネータ(terminator)の使用またはカップリングによって製造し得る。
一態様において、上記ポリマーは3つ以上のアームを備えたスター構造および10,000〜500,000g/Mの分子量を持つ。
本明細書において、分子量は、550〜600,000g/Mという範囲の、線状で狭いポリ(メチルメタクリレート)標準物質との関連で、ゲル浸透クロマトグラフィーによって測定される如きものである。
好ましくは、上記ポリマーにおける上記基R1の総数の内の少なくとも10％は、15個と20個との間の炭素原子を持つアルケニル基を含む。より好ましくは、該ポリマー中の該基R1の総数の内の少なくとも20％または30％または40％または50％は、15個と20個との間の炭素原子を持つアルケニル基を含む。最も好ましくは、該ポリマー中の該基R1の総数の内の少なくとも60％または70％は、15個と20個との間の炭素原子を持つアルケニル基を含む。
好ましくは、上記ポリマー中の上記基R1の総数の内の少なくとも5％は、17個の炭素原子を持つアルケニル基を含む。より好ましくは、該ポリマー中の該基R1の総数の内の少なくとも10％または20％または30％または40％または50％または60％は、17個の炭素原子を持つアルケニル基を含む。より一層好ましくは、該ポリマー中の該基R1の総数の内の少なくとも70％は、17個の炭素原子を持つアルケニル基を含む。
【００１１】
好ましい態様において、上記ポリマー中の上記基R1の総数の内の少なくとも50％は、一(singly)、二(doubly)または三(triply)不飽和のC17アルケニル基またはその任意の混合物を含む。より好ましくは、該ポリマー中の該基R1の総数の内の少なくとも60％は、一、二または三不飽和のC17アルケニル基またはその任意の混合物を含む。より一層好ましくは、該ポリマー中の該基R1の総数の内の少なくとも70％は、一、二または三不飽和のC17アルケニル基またはその任意の混合物を含む。
特に好ましい態様において、基R1は一、二または三不飽和のC17アルケニル基の混合物を含み、該混合物は、一および二不飽和のC17アルケニル基において優勢である。このような混合物は、少量のより小さなおよびより長い分子を含むことができる。
基R1の混合物に関する適切な源は、天然の脂肪酸、例えばトール油脂肪酸(TOFA)および菜種油脂肪酸を含む。その他の適切な源は、当業者には公知であろう。
【００１２】
潤滑油組成物
本発明の潤滑油組成物は、大量の潤滑粘度を持つオイルおよび少量の、上記ポリマーを包含する性能-向上性添加剤を含有する、自動車両用モーターオイルとして使用するのに適した潤滑油であり得る。同様に、該潤滑組成物は、最終的な潤滑油を製造するために、潤滑粘度を持つオイルとブレンドするための添加剤濃縮物の形状であってもよい。
本発明の上記潤滑油組成物は、該組成物の質量を基準として、0.01〜25質量％の上記油溶性ポリ(2-オキサゾリン)ポリマー、より好ましくは該組成物の質量を基準として、0.01〜10質量％、例えば0.5、1、2、3、4または5質量％までの該ポリマーを含むであろう。添加剤濃縮物の形状にある場合、典型的に該油溶性ポリ(2-オキサゾリン)ポリマーは、潤滑粘度を持つオイル中に、該組成物の質量を基準として30〜50質量％という量で存在するであろう。
上記潤滑粘度を持つオイル(しばしば「ベースストック(base stock)」または「ベースオイル(base oil)」と呼ばれる)は、潤滑油の主な液体成分であり、そこに添加剤およびことによればその他のオイルをブレンドして、例えば最終的な潤滑油(または潤滑組成物)を製造する。添加剤濃縮物を製造するために、並びにこれから潤滑油組成物を製造するために有用なベースオイルは、天然オイル(植物、動物または鉱物油)および合成潤滑油およびこれらの混合物から選択することができる。
【００１３】
本発明における上記ベースストックおよびベースオイルに関する定義は、米国石油協会(American Petroleum Institute)(API)の刊行物：「エンジンオイルのライセンスと認証システム(Engine Oil Licensing and Certification System)」,工業サービス部門(Industry Services Department),第14版, 1996年12月, 補遺1, 1998年12月において見られるものと同一であり、該定義は、ベースストックを以下のように分類している：
a) グループI(Group I)ベースストックは、90％未満の飽和物(saturates)および/または0.03％を超える硫黄を含み、また以下の表E-1に指定されたテスト法を用いた場合に、80以上、かつ120未満の粘度指数を持つ。
b) グループII(Group II)ベースストックは、90％以上の飽和物および0.03％以下の硫黄を含み、また以下の表E-1に指定されたテスト法を用いた場合に、80以上かつ120未満の粘度指数を持つ。
c) グループIII(Group III)ベースストックは、90％以上の飽和物および0.03％以下の硫黄を含み、また以下の表E-1に指定されたテスト法を用いた場合に、120以上の粘度指数を持つ。
d) グループIV(Group IV)ベースストックは、ポリα-オレフィン(PAO)である。
e) グループV(Group V)ベースストックは、グループI、II、III、またはIVには含まれない全ての他のベースストックを含む。
典型的に、上記ベースストックは、100℃において好ましくは3〜12mm2/s、より好ましくは4〜10mm2/s、最も好ましくは4.5〜8mm2/sという粘度を持つ。
【００１４】
【表１】
2019099813.tif 000002
【００１５】
好ましくは、上記潤滑粘度を持つオイルは、該潤滑粘度を持つオイルの全質量を基準として10質量％以上、より好ましくは20質量％以上、より一層好ましくは25質量％以上、より一層好ましくは30質量％以上、より一層好ましくは40質量％以上、より一層好ましくは45質量％以上のグループIIまたはグループIIIベースストックを含む。より一層好ましくは、該潤滑粘度を持つオイルは、該潤滑粘度を持つオイルの全質量を基準として、50質量％を超え、好ましくは60質量％以上、より好ましくは70質量％以上、より一層好ましくは80質量％以上、より一層好ましくは90質量％以上のグループIIまたはグループIIIベースストックを含む。最も好ましくは、該潤滑粘度を持つオイルは、グループIIおよび/またはグループIIIベースストックから本質的になっている。幾つかの態様において、該潤滑粘度を持つオイルは、専らグループIIおよび/またはグループIIIベースストックからなっている。後者の場合において、該潤滑油組成物に含まれる添加剤が、グループIIまたはグループIIIベースストックではないキャリアオイルを含み得ることが認識される。
上記潤滑油組成物に含めることのできる、その他の潤滑粘度を持つオイルを以下の通り詳述する：
天然オイルは、動物および植物油(例えば、ヒマシ油およびラード油)、液状石油系油分およびパラフィン型、ナフテン型および混合パラフィン-ナフテン型の水素化精製され、溶媒-処理された鉱物系潤滑油を含む。石炭またはシェール由来の潤滑粘度を持つオイルも、有用なベースオイルである。
合成潤滑油は炭化水素オイル、例えば重合されたおよび共重合されたオレフィン(例えば、ポリブチレン、ポリプロピレン、プロピレン-イソブチレンコポリマー、塩素化ポリブチレン、ポリ(1-ヘキセン)、ポリ(1-オクテン)、ポリ(1-デセン))；アルキルベンゼン(例えば、ドデシルベンゼン、テトラデシルベンゼン、ジノニルベンゼン、ジ(2-エチルヘキシル)ベンゼン)；ポリフェノール(例えば、ビフェニル、ターフェニル、アルキル化ポリフェノール)；およびアルキル化ジフェニルエーテルおよびアルキル化ジフェニルスルフィドおよびこれらの誘導体、類似体および同族体を含む。
【００１６】
合成潤滑油のもう一つの適切な部類はジカルボン酸(例えば、フタル酸、コハク酸、アルキルコハク酸およびアルケニルコハク酸、マレイン酸、アゼライン酸、スベリン酸、セバシン酸、フマル酸、アジピン酸、リノール酸ダイマー、マロン酸、アルキルマロン酸、アルケニルマロン酸)と、様々なアルコール(例えば、ブチルアルコール、へキシルアルコール、ドデシルアルコール、2-エチルヘキシルアルコール、エチレングリコール、ジエチレングリコールモノエーテル、プロピレングリコール)とのエステルを含む。これらエステルの具体的な例はジブチルアジペート、ジ(2-エチルヘキシル)セバケート、ジ-n-へキシルフマレート、ジオクチルセバケート、ジイソオクチルアゼレート、ジイソデシルアゼレート、ジオクチルフタレート、ジデシルフタレート、ジエイコシルセバケート、リノール酸ダイマーの2-エチルヘキシルジエステル、および1モルのセバシン酸と、2モルのテトラエチレングリコールおよび2モルの2-エチルヘキサン酸とを反応させることにより形成される複合エステルを含む。
同様に、合成オイルとして有用なエステルは、C5-C12モノカルボン酸とポリオールおよびポリオールエステル、例えばネオペンチルグリコール、トリメチロールプロパン、ペンタエリスリトール、ジペンタエリスリトールおよびトリペンタエリスリトールとから製造されるエステルを含む。
【００１７】
未精製、精製および再精製されたオイルを、本発明の上記組成物において使用することができる。未精製オイルは、天然または合成源から、更なる精製処理なしに直接得られるオイルである。例えば、レトルト操作から直接得られるシェールオイル、蒸留により直接得られる石油オイルまたはエステル化工程により直接得られるエステルオイルであって、かつ更なる処理なしに使用されるものは、未精製オイルであろう。精製オイルは、これらが、1以上の特性を改善するために、1以上の精製段階で更に処理されている点を除いて、該未精製オイルと同一である。多くのこのような精製技術、例えば蒸留、溶媒抽出、酸または塩基抽出、濾過およびパーコレーションは、当業者にとって公知である。再精製オイルは、運転において既に使用された精製オイルに適用される、精製オイルを得るために使用されたものと類似の方法によって得られる。このような再精製オイルは、また再生オイルまたは再処理オイルとも呼ばれ、またしばしば、使用済みの添加剤およびオイル分解生成物を処理するための技術により付随的に処理される。
ベースオイルのその他の例は、ガス-ツー-リキッド(gas-to-liquid)(「GTL」)ベースオイルであり、即ち該ベースオイルは、フィッシャー-トロプシュ(Fischer-Tropsch)触媒を用いて、H2およびCOを含有する合成ガスから製造される、フィッシャー-トロプシュ合成された炭化水素由来のオイルであってもよい。これらの炭化水素は、典型的に、ベースオイルとして有用であるためには、更なる処理を必要とする。例えば、これらを、当技術において公知の方法により、水素化異性化し；水素化分解かつ水素化異性化し；脱蝋し；または水素化異性化かつ脱蝋することができる。
上記潤滑粘度を持つオイルは、同様にグループI、グループIVまたはグループVベースストックまたは上述のベースストックのベースオイルブレンドを含むこともできる。
本発明の上記潤滑組成物は、好ましくは該組成物の質量を基準として、少なくとも60質量％、例えば70質量％以上の潤滑粘度を持つオイルを含む。
【００１８】
補助添加剤
本発明のあらゆる局面に係る上記潤滑油組成物は、更に1種以上のリン-含有化合物；酸化阻害剤または酸化防止剤；分散剤；金属洗浄剤；摩耗防止剤；摩擦調整剤、粘度調整剤およびその他の補助添加剤を含むことができるが、これらが上記油溶性のポリ(2-オキサゾリン)ポリマーとは異なることを条件とする。これらは、以下において更に詳しく論じられるであろう。
適切なリン-含有化合物は、しばしば磨耗防止剤および酸化防止剤として使用されているジヒドロカルビルジチオホスフェート金属塩を含む。その金属は、好ましくは亜鉛であるが、アルカリまたはアルカリ土類金属、またはアルミニウム、鉛、スズ、モリブデン、マンガン、ニッケルまたは銅であってもよい。該亜鉛塩は、潤滑油において、該潤滑油組成物の全質量を基準として0.1〜10質量％、好ましくは0.2〜2質量％という量で、最も一般的に使用されている。これらは、公知技術に従って、通常は1種以上のアルコールまたはフェノールとP2S5との反応によって、まずジヒドロカルビルジチオリン酸(DDPA)を形成し、また次にこの形成されたDDPAを亜鉛化合物で中和することによって製造し得る。例えば、ジチオリン酸は、一級および二級アルコールの混合物を反応させることにより製造し得る。あるいはまた、多数のジチオリン酸を製造することができ、そこにおいてその一方の上のヒドロカルビル基は、特性上完全に二級であり、他方の上のヒドロカルビル基は、特性上完全に一級である。該亜鉛塩を製造するために、任意の塩基性または中性亜鉛化合物を使用し得るが、その酸化物、水酸化物および炭酸塩が最も一般的に使用される。市販の添加剤は、上記中和反応において過剰量の該塩基性亜鉛化合物を使用しているために、しばしば過剰量の亜鉛を含んでいる。
好ましい上記ジヒドロカルビルジチオリン酸亜鉛は、ジヒドロカルビルジチオリン酸の油溶性塩であり、また以下の式によって表すことができる：
【化１】
2019099813.tif 000003
【００１９】
ここにおいて、RおよびR’は1〜18個、好ましくは2〜12個の炭素原子を含む、同一または異なるヒドロカルビルラジカルであり得、およびアルキル、アルケニル、アリール、アリールアルキル、アルカリールおよび脂環式ラジカルを含む。RおよびR'基として特に好ましいものは、2〜8個の炭素原子を持つアルキル基である。従って、該ラジカルは、例えばエチル、n-プロピル、i-プロピル、n-ブチル、i-ブチル、sec-ブチル、アミル、n-へキシル、i-へキシル、n-オクチル、デシル、ドデシル、オクタデシル、2-エチルヘキシル、フェニル、ブチルフェニル、シクロへキシル、メチルシクロペンチル、プロペニル、ブテニルであり得る。油溶性を得るためには、該ジチオリン酸中の全炭素原子数(即ち、RおよびR')は、一般的に5以上であろう。従って、該ジヒドロカルビルジチオリン酸亜鉛(ZDDP)は、ジアルキルジチオリン酸亜鉛を含むことができる。本発明の潤滑油組成物は、適切には約0.08質量％(800ppm)以下のリン含有率を持つことができる。好ましくは、本発明の実施において、ZDDPは、許容されるその最大量に等しいまたはその近傍の量で、好ましくはリンの許容し得る最大量の100ppm以内のリン含有率をもたらす量で使用される。従って、本発明の実施において有用な潤滑油組成物は、好ましくはZDDPまたはその他の亜鉛-リン化合物を、該潤滑油組成物の全質量を基準として、0.01〜0.08質量％のリン、例えば0.04〜0.08質量％のリン、好ましくは0.05〜0.08質量％のリンを導入する量で含む。
酸化阻害剤または酸化防止剤は、鉱油が運転中に劣化する傾向を低減する。酸化的劣化は、その潤滑油中のスラッジ、金属表面上のワニス-様デポジットにより、および粘度の増大により立証される。このような酸化阻害剤は、ヒンダードフェノール、好ましくはC5〜C12アルキル側鎖を持つアルキルフェノールチオエステルのアルカリ土類金属塩、カルシウムノニルフェノールスルフィド、油溶性フェネートおよび硫化フェネート、リン硫化または硫化炭化水素またはエステル、亜リン酸エステル、金属チオカルバメート、米国特許第4,867,890号に記載されているような油溶性銅化合物、およびモリブデン-含有化合物を含む。
【００２０】
芳香族アミンであって、その窒素に直接結合した少なくとも2つの芳香族基を含むものは、酸化防止性のために高頻度で使用される化合物のもう一つの部類を構成する。一つのアミン窒素に直接結合した少なくとも2つの芳香族基を持つ、典型的な油溶性芳香族アミンは、6〜16個の炭素原子を含んでいる。該アミンは、3個以上の芳香族基を含むことができる。全体として少なくとも3個の芳香族基を含み、そこでその2つの芳香族基が共有結合により、または原子または基(例えば、酸素または硫黄原子、または-CO-、-SO2-またはアルキレン基)によって結合しており、かつ2つが、一つのアミン窒素に直接結合している化合物も、芳香族アミンであって、その窒素に直接結合した少なくとも2つの芳香族基を持つ該芳香族アミンであるものと考えられる。その芳香族リングは、典型的に、アルキル、シクロアルキル、アルコキシ、アリールオキシ、アシル、アシルアミノ、ヒドロキシ、およびニトロ基から選択される1種以上の置換基によって置換されている。一つのアミン窒素に直接結合した少なくとも2つの芳香族基を持つ、任意のこのような油溶性芳香族アミンの量は、好ましくは0.4質量％を超えるべきではない。
分散剤は一添加剤であり、その主な機能は、固体および液体混入物を懸濁状態に維持して、それによってこれらを不動態化し、かつエンジンデポジットを減じると同時にスラッジの堆積をも減じることにある。例えば、分散剤は、該潤滑油の使用中に酸化の結果生じるオイル-不溶性物質を懸濁状態に維持し、かくしてスラッジの凝集および析出または該エンジンの金属部品上への堆積を防止する。
本発明における分散剤は、好ましくは上述の如く「無灰(ashless)」であり、金属を含有し、またそれ故に灰分を形成する物質とは対照的に、燃焼に際して実質上全く灰分を形成しない非金属有機物質である。これらは、極性ヘッドを持つ長い炭化水素鎖を含み、その極性は、例えばO、P、またはN原子を含むことに由来する。該炭化水素は、油溶性を付与する親油性の基であり、例えば40〜500個の炭素原子を持つ。従って、無灰分散剤は、油溶性ポリマー主鎖を含むことができる。
【００２１】
好ましい部類のオレフィンポリマーはポリブテン、特にポリイソブテン(PIB)またはポリ-n-ブテンによって構成され、例えばC4精製流(C4 refinery stream)の重合によって製造し得る。
分散剤は、例えば長鎖炭化水素-置換カルボン酸の誘導体であり、その例は高分子量ヒドロカルビル-置換コハク酸の誘導体である。注目に値する一群の分散剤は、例えば上記酸(または誘導体)と窒素-含有化合物、有利にはポリアルキレンポリアミン、例えばポリエチレンポリアミンとの反応により製造される、炭化水素-置換サクシンイミドによって構成される。特に好ましいものは、ポリアルキレンポリアミンとアルケニルコハク酸無水物との反応生成物、例えばUS-A-3,202,678、-3,154,560、-3,172,892、-3,024,195、-3,024,237、-3,219,666、および-3,216,936において記載されているようなものであり、これらは、その特性を改善するために、例えばホウ酸化(borated)(US-A-3,087,936および-3,254,025において記載されているように)、フッ素化またはオキシル化(oxylated)等の後処理に付されていてもよい。例えば、ホウ素化(boration)は、アシル窒素-含有分散剤を、酸化ホウ素、ハロゲン化ホウ素、ホウ素酸およびホウ素酸のエステルから選択されるホウ素化合物で処理することにより達成し得る。
好ましくは、上記分散剤は、存在する場合、1,000〜3,000、好ましくは1,500〜2,500の範囲の数平均分子量を持ち、また適度な官能度を持つポリイソブテン由来のサクシンイミド分散剤である。該サクシンイミドは、好ましくは非常に反応性の高いポリイソブテンから誘導される。
使用可能な分散剤の種類のもう一つの例は、EP-A-2 090 642において記載されているような結合(linked)芳香族化合物である。
【００２２】
洗浄剤は一添加剤であり、これはピストンデポジット、例えばエンジン内での高温ワニスおよびラッカーデポジットの形成を減じ、これは、通常酸-中和特性を有し、かつ微粉化された固体を懸濁状態に維持することを可能とする。大部分の洗浄剤は、酸性有機化合物の金属塩である、金属「石鹸(soaps)」をベースとしている。
洗浄剤は、一般的に長い疎水性の尾部と共に極性ヘッドを含み、この極性ヘッドは、該酸性有機化合物の金属塩を含む。該塩は、これらが通例正塩または中性塩として記載される場合には、実質的に化学量論的な量の金属を含むことができ、また典型的には、0〜80という、100％活性量(active mass)における全塩基価またはTBN(ASTM D2896により測定し得る如き)を持つであろう。大量の金属塩基を、過剰量の金属化合物、例えば酸化物または水酸化物と、二酸化炭素等の酸性ガスとの反応により含めることができる。
上記の得られる過塩基化された洗浄剤は、金属塩基(例えば、炭酸塩)ミセルの外側層として、中和された洗浄剤を含む。このような過塩基化された洗浄剤は、150以上および典型的には200〜500またはそれ以上の、100％活性量におけるTBNを持つことができる。
適切には、使用し得る洗浄剤は、金属、特にアルカリ金属またはアルカリ土類金属、例えばNa、K、Li、CaおよびMgの、油溶性で中性かつ過塩基化されたスルホン酸塩、石炭酸塩、硫化石炭酸塩、チオホスホン酸塩、サリチル酸塩およびナフテン酸塩およびその他の油溶性カルボキシレートを含む。最も一般的に使用される金属は、両者共に潤滑組成物において使用される洗浄剤中に存在していてもよいCaおよびMg、およびCaおよび/またはMgとNaとの混合物である。洗浄剤は、様々な組合せで使用することができる。
【００２３】
追加の添加剤は、特定の性能要件を満たすことができるように、本発明の上記組成物中に組入れることができる。本発明の該潤滑油組成物に含めることのできるこのような添加剤の例は金属防錆剤、粘度指数調整剤、腐蝕抑制剤、酸化抑制剤、他の摩擦調整剤、消泡剤、摩耗防止剤および流動点降下剤である。幾つかを、以下において更に詳細に論じる。
同様に、上記の最終的なオイルに係るその他の成分と相溶性である摩擦調整剤および燃費向上剤を含めることも可能である。このような物質の例は、高級脂肪酸のグリセリルモノエステル、例えばグリセリルモノオレエート；長鎖ポリカルボン酸とジオールとのエステル、例えばダイマー化不飽和脂肪酸のブタンジオールエステル；およびアルコキシル化されたアルキル-置換モノアミン、ジアミンおよびアルキルエーテルアミン、例えばエトキシル化牛脂アミンおよびエトキシル化牛脂エーテルアミンを含む。
その他の公知の摩擦調整剤は、油溶性の有機モリブデン化合物を含む。同様に、このような有機モリブデン系摩擦調整剤は、潤滑油組成物に酸化防止性および磨耗防止信頼性(credits)をももたらす。このような油溶性有機モリブデン化合物の例は、ジチオカルバメート、ジチオホスフェート、ジチオホスフィネート、キサンテート、チオキサンテート、スルフィド等、およびこれらの混合物を含む。特に好ましいものは、モリブデンジチオカルバメート、ジアルキルジチオホスフェート、アルキルキサンテート、およびアルキルチオキサンテートを含む。
【００２４】
更に、上記モリブデン化合物は、酸性モリブデン化合物であり得る。これら化合物は、ASTMテストD-664またはD-2896の滴定手順によって判断されるように、塩基性窒素化合物と反応するであろうし、また典型的には六価である。モリブデン酸、モリブデン酸アンモニウム、モリブデン酸ナトリウム、モリブデン酸カリウム、およびその他のアルカリ金属モリブデン酸塩および他のモリブデン塩、例えばモリブデン酸水素ナトリウム(hydrogen sodium molybdate)、MoOCl4、MoO2Br2、Mo2O3Cl6、三酸化モリブデンまたは同様な酸性モリブデン化合物が含まれる。
以下の式を持つ有機モリブデン化合物が、本発明の上記組成物において有用なモリブデン化合物の中に含まれる：
Mo(R”OCS2)4およびMo(R”SCS2)4
そこにおいて、R"は、一般的に1〜30個の炭素原子、および好ましくは2〜12個の炭素原子を持つアルキル、アリール、アラルキル、およびアルコキシアルキル、および最も好ましくは2〜12個の炭素原子を持つアルキル基からなる群から選択される有機基である。モリブデンのジアルキルジチオカルバメートが特に好ましい。
本発明の上記潤滑油組成物において有用な、もう一つの群の有機モリブデン化合物は、三核モリブデン化合物、特に式：Mo3SkLnQzを持つものおよびその混合物であり、該式においてLは、該化合物を上記オイルに対して可溶性または分散性とするのに十分な炭素原子数を持つ有機基を含むリガンドから独立に選択され、nは1〜4であり、kは4から7まで変動し、Qは中性の電子供与性化合物、例えば水、アミン、アルコール、ホスフィン、およびエーテルからなる群から選択され、またzは0〜5の範囲にあり、かつ非化学量論的な値をも含む。少なくとも21個の炭素原子、例えば少なくとも25個、少なくとも30個、または少なくとも35個の炭素原子が、全ての該リガンド有機基中に存在すべきである。
【００２５】
本発明の全ての局面において有用な潤滑油組成物は、好ましくは少なくとも10ppm、少なくとも30ppm、少なくとも40ppmおよびより好ましくは少なくとも50ppmのモリブデンを含む。適切には、本発明の全ての局面において有用な潤滑油組成物は、1,000ppm以下、750ppm以下または500ppm以下のモリブデンを含む。本発明の全局面において有用な潤滑油組成物は、10〜1,000ppm、例えば30〜750ppm、または40〜500ppmのモリブデン(モリブデン原子として測定された)を含む。
上記ベースストックの粘度指数は、該ベースストックに、粘度調整剤(VM)または粘度指数向上剤(VII)として機能する特定のポリマー系物質を組入れることにより高められ、または改善される。一般に、粘度調整剤として有用なポリマー系物質は5,000〜250,000、好ましくは15,000〜200,000、より好ましくは20,000〜150,000という数平均分子量(Mn)を持つものである。これらの粘度調整剤は、例えば無水マレイン酸等のグラフト化物質でグラフト処理することができ、また該グラフト化物質を、例えばアミン、アミド、窒素-含有ヘテロ環式化合物またはアルコールと反応させて、多官能性粘度調整剤(分散剤-粘度調整剤)を形成することが可能である。
ジオレフィンを用いて製造されたポリマーは、エチレン性の不飽和を含むであろうし、またこのようなポリマーは、好ましくは水素化されている。該ポリマーが水素化されている場合、その水素化は、従来技術における公知技術の何れかを利用して達成し得る。例えば、該水素化は、例えば米国特許第3,113,986号および同第3,700,633号において教示されている方法等の方法を利用して、エチレン性および芳香族性不飽和両者が転化(飽和)されるように達成することが可能であり、あるいは該水素化は、例えば米国特許第3,634,595号；同第3,670,054号；同第3,700,633号およびRe 27,145において教示されている如く、該エチレン性不飽和の相当な部分が転化され、一方で殆どまたは全く芳香族性不飽和が転化されないように、選択的に達成することができる。同様に、これら方法の何れかを利用して、エチレン性不飽和のみを含み、かつ芳香族不飽和を含まないポリマーを水素化することも可能である。
【００２６】
別名潤滑油流動性向上剤(LOFIs)として知られる、流動点降下剤(PPD)は、該潤滑油が流動する最低温度を下げる。VMと比較して、LOFIsは、一般的により低い数平均分子量を持つ。VMと同様に、LOFIsは、例えば無水マレイン酸等のグラフト化物質でグラフト処理することができ、またそのグラフト化された物質は、例えばアミン、アミド、窒素-含有ヘテロ環式化合物またはアルコール等と反応して、多官能性の添加剤を形成し得る。
本発明において、上記ブレンドの粘度安定性を維持する添加剤を含めることが必要となる可能性がある。従って、極性基-含有添加剤は、上記予備ブレンド段階において期待通りに低い粘度を実現するが、幾つかの組成物は、長期間に渡って保存した場合に、粘度増加を示すことが観測されている。この粘度増加の制御において効果的な添加剤は、先に開示された如き無灰分散剤の製造において使用される、モノ-またはジ-カルボン酸または無水物との反応により官能化された長鎖炭化水素を含む。
潤滑組成物が1種以上の上述の添加剤を含む場合、典型的に、各添加剤は、上記ベースオイル内に、該添加剤がその所望の機能を与え得る量にてブレンドされる。クランクケース潤滑油において使用される場合、このような添加剤の代表的な有効量を、以下に示す。掲載された全ての値(洗浄剤は、オイル中でコロイド状分散液の形状で使用されることから、該洗浄剤の値を除外する)は、有効成分(A.I.)の質量％として示されている。
【００２７】
【表２】
2019099813.tif 000004
【００２８】
好ましくは、上記の完全に配合された潤滑油組成物(潤滑粘度を持つオイル+全ての添加剤)のノアック(Noack)揮発度は、18質量％以下、例えば14質量％以下、好ましくは10質量％以下である。本発明の実施において有用な潤滑油組成物は、0.5〜2.0質量％、例えば0.7〜1.4質量％、好ましくは0.6〜1.2質量％という、全体としての硫酸灰分含有率を持つことができる。
必要不可欠ではないが、添加剤を含む1種以上の添加剤濃縮物(濃縮物は、しばしば添加剤パッケージと呼ばれる)を製造し、それにより数種の添加剤を上記オイルに対して同時に添加して、上記潤滑油組成物を形成し得ることが望ましいことであり得る。
【実施例】
【００２９】
今から、本発明を以下の非限定的な実施例において詳細に説明しよう。
上記ホモポリマーの構造は、以下の通りであった：
【化２】
2019099813.tif 000005
ここにおいて、(i)=Meであり、および(t)=トシレートである。該基R1の各々は、各置換基の炭素鎖長に適した水素原子数「x」を有している。
【００３０】
ポリマーの合成
菜種脂肪酸由来の2-オキサゾリン(FAOx5)(n当量)、ここで該脂肪酸は40％を超える、不飽和C16〜C18基を持つ分子を含み(40％を超える、その得られるポリマー内の基R1が不飽和であり、かつ15〜17個の炭素原子を持つことに相当する)；およびメチルトシレート(1.00当量)を、100℃にて1時間に渡り加熱し、次にその温度を120℃まで高め、またこれを、NMRが該出発物質の定量的な転化を示すまで(1〜3時間)攪拌した。その黄色の固体を、如何なる追加の精製なしに得られたものとして使用した。
【００３１】
異なる分子量を持つ4種のポリマーを製造し、以下のように特徴付けした。
【表３】
2019099813.tif 000006
a：ゲル浸透クロマトグラフィー(GPC)測定は、5mMのNH4BF4を含むDMF中で作動し、かつ屈折率検出器および可変波長検出器、2PLgel 5μm混合-Cカラム(300×7.5mm)、PLgel 5mmガードカラム(50×7.5mm)およびオートサンプラーを備えた、アジーレント(Agilent) 1260インフィニティーシステム(infinity system)で行った。この計測器は、550〜600,000g/Mという範囲の線状で狭いポリ(メチルメタクリレート)標準物質を用いて較正された。全てのサンプルは、分析に先立って、0.2μmのナイロン(Nylon) 66製フィルタで濾過された。
【００３２】
テスト
上記ポリマー各々は、1種以上の以下のテストにおいて、0.91質量％濃度にて、APIのグループIベースオイル(SN150FAW)中に分散された際にテストされた。
摩擦係数：PCSインスツルメンツ(PCS Instruments)により供給されているMTM(ミニトラクション試験機(mini traction machine))
このテストプロファイルは、所定範囲の温度に渡る9つの段階、交互のトラクションおよびストライベック(Stribeck)曲線からなっていた：
【表４】
2019099813.tif 000007
【００３３】
テストパラメータは、以下の通りであった：
【表５】
2019099813.tif 000008
無作為試験にて、2または3回の独立した繰返しを行い、またその結果を平均した。
【００３４】
粘度測定
・粘度測定のためのポリマー濃度=上で使用したものと同一のAPIグループIベースオイル(SN150FAW)中で1質量％。
・150℃-CEC-L-36-90におけるHTHS(高温高剪断)粘度。
結果
【表６】
2019099813.tif 000009
a：平均摩擦係数は、20.01mms-1という平均転がり速度に対する、ストライベック曲線の領域において計算される。
b：Comp.1は、市販品として入手し得るオレフィンコポリマー系分散剤粘度調整剤：HiTec 5777を使用する比較テストである。
【００３５】
上記結果は、本発明の実施例(P1〜P4)が、上記ポリ(2-オキサゾリン)が存在しない場合の上記ベースオイルテストと比較して、摩擦上の利益を示したこと、その摩擦性能が、市販の添加剤に匹敵するものであったこと、および意義深いことに、そのHTHS粘度が、所定のポリマー処理率において、該市販の添加剤に係る値よりも低かったことを示している。
【００３６】
溶解度テスト
【表７】
2019099813.tif 000010
a：溶解度は、グループIIIベースストック(ユーベース(Yubase) 4)中に2.5質量％の上記物質を含む溶液を、視覚的に検査することにより測定した。
上記結果は、本発明に係る実施例(P1)が、使用中に潤滑油の経験する温度の代表的な温度にて、上記ベースオイルに対して可溶性であったことを示している。